(57)【特許請求の範囲】
【請求項１】
基材上にプライマー層を有する支持シートであって、
前記プライマー層が、アクリル変性ポリオレフィン系樹脂を含む樹脂成分及び平均粒径が３０〜１，０００ｎｍのフィラーを含むプライマー層形成用組成物から形成された層であり、
該フィラーの含有量が、該プライマー層形成用組成物中の樹脂成分１００質量部に対して、２〜５０質量部である、支持シート。
【請求項２】
前記プライマー層の厚さが１０〜２，０００ｎｍである、請求項１に記載の支持シート。
【請求項３】
前記フィラーの平均粒径（ｎｍ）とプライマー層の厚さ（ｎｍ）との比率〔フィラーの平均粒径／プライマー層の厚さ〕が１／１０〜１０／１である、請求項１又は２に記載の支持シート。
【請求項４】
前記フィラーが、シリカ粒子を含む、請求項１〜３のいずれか１項に記載の支持シート。
【請求項５】
前記基材が、金属膜を有する基材である、請求項１〜４のいずれか１項に記載の支持シート。
【請求項６】
前記金属膜が、アルミ蒸着により形成されたアルミ膜である、請求項５に記載の支持シート。
【請求項７】
前記プライマー層と反対側の基材上に、更に印刷コート層を有する、請求項１〜６のいずれか１項に記載の支持シート。
【請求項８】
前記印刷コート層の形成材料が、ポリエステルウレタン樹脂を含む、請求項７に記載の支持シート。
【請求項９】
請求項１〜８のいずれか１項に記載の支持シートのプライマー層上に、更に粘着剤層を有する、粘着シート。
【請求項１０】
前記粘着剤層が、アクリル系樹脂、ウレタン系樹脂、及びゴム系樹脂から選ばれる１種以上の粘着性樹脂を含む層である、請求項９に記載の粘着シート。
【発明の詳細な説明】
【技術分野】
【０００１】
本発明は、基材上にプライマー層を有する支持シート、及び当該支持シートのプライマー層上に粘着剤層を有する粘着シートに関する。
【背景技術】
【０００２】
粘着シートは、様々な分野で使用されているが、装飾や商品表示、電磁波シールド用途等に用いる場合に、基材として、アルミニウム等の金属や金属酸化物を含む金属膜を有する基材を用いる場合がある。
金属膜を有する基材の金属膜の表面は、高平滑であるため、粘着剤層との接着性が得られ難く、当該基材と粘着剤層との間の層間密着性に問題がある場合が多い。
また、粘着シートの用途によっては、金属膜を有する基材だけではなく、粘着剤層の密着性が劣る基材を使用せざるを得ない場合もある。
【０００３】
層間密着性が劣る粘着シートは、ロール裁断や打ち抜き加工等の二次加工を行った際に、裁断刃への粘着剤の付着や粘着ロール端面の粘着剤のはみ出しが生じやすい。
また、粘着シートを被着体に貼付して一定期間経過した後、当該粘着シートを被着体から剥離した際に、粘着剤層の一部が、基材から剥がれて、被着体側に残存する場合がある。
【０００４】
粘着シートの基材と粘着剤層との間の層間密着性の向上の手段の一つとして、基材と粘着剤層との間に、接着性樹脂を含むプライマー層を設ける場合がある。
一般的に、プライマー層を有する粘着シートの製造工程においては、基材上に当該プライマー層を有する支持シートを予め用意し、そして、当該支持シートのプライマー層上に粘着剤層を設けて粘着シートが製造されることが多い。
例えば、特許文献１には、樹脂フィルム上に、シラノール基を有する水性ポリウレタン系樹脂から形成された易接着性樹脂層（プライマー層）を設けた支持シートが開示されている。
【先行技術文献】
【特許文献】
【０００５】
【特許文献１】特開２０１０−１９５８６２号公報
【発明の概要】
【発明が解決しようとする課題】
【０００６】
粘着シートに使用される、基材上にプライマー層を有する支持シートは、通常、ロール形状に巻き取られて保管されており、粘着シートの製造時に、当該ロールから繰り出して使用されている。
ロール形状に巻き取られた支持シートは、プライマー層と基材の裏面側（プライマー層が設けられていない側の基材の表面）とが接触した状態で保管されるため、プライマー層と基材の裏面との間でブロッキングが発生し易い。特に、基材の裏面側に印刷コート層を設けている場合、当該印刷コート層とプライマー層との間でのブロッキングの発生頻度はより高くなる。
例えば、特許文献１には、開示された支持シートをシート形状で保管した場合の耐ブロッキング性の検討はされているが、ロール形状で保管した場合のプライマー層と基材の裏面側との間の生じ得るブロッキング（以下、「ロールブロッキング」ともいう）の検討はされていない。
本発明者の検討によれば、特許文献１に開示された支持シートは、ロール形状に保管した場合において、耐ロールブロッキングの観点で検討の余地があることが分かった。
ロールブロッキングが発生すると、粘着シートの製造時に、ロールから支持シートを繰り出す際に、異音やプライマー層表面の荒れの発生、更にはシートの繰り出しができなくなるといった問題を引き起こす。また、基材の裏面側に印刷コート層を形成している場合、ロールから支持シートを繰り出す際に、印刷コート層が破損してしまう恐れがある。ロールブロッキングによって、支持シートの繰り出し不良が発生すると、得られる粘着シートの特性への悪影響や製造ラインの停止といったトラブルに繋がる虞がある。
本発明は、ロールブロッキングの発生を効果的に抑制し得る支持シートであり、かつ該支持シート上に設けられる粘着剤層との層間密着性に優れる支持シートを提供することを目的とする。
【課題を解決するための手段】
【０００７】
本発明者らは、樹脂成分と特定の粒子径を有するフィラーとを、特定の含有比で含むプライマー層形成用組成物から形成されたプライマー層を有する支持シートが、上記課題を解決し得ることを見出し、本発明を完成させた。
すなわち、本発明は、下記［１］〜［１０］を提供する。
［１］基材上にプライマー層を有する支持シートであって、
前記プライマー層が、樹脂成分及び平均粒径が３０〜１，０００ｎｍのフィラーを含むプライマー層形成用組成物から形成された層であり、
該フィラーの含有量が、該プライマー層形成用組成物中の樹脂成分１００質量部に対して、２〜５０質量部である、支持シート。
［２］前記プライマー層の厚さが１０〜２，０００ｎｍである、上記［１］に記載の支持シート。
［３］前記フィラーの平均粒径（ｎｍ）とプライマー層の厚さ（ｎｍ）との比率〔フィラーの平均粒径／プライマー層の厚さ〕が１／１０〜１０／１である、上記［１］又は［２］に記載の支持シート。
［４］前記フィラーが、シリカ粒子を含む、上記［１］〜［３］のいずれかに記載の支持シート。
［５］前記基材が、金属膜を有する基材である、上記［１］〜［４］のいずれかに記載の支持シート。
［６］前記金属膜が、アルミ蒸着により形成されたアルミ膜である、上記［５］に記載の支持シート。
［７］前記プライマー層形成用組成物に含まれる前記樹脂成分が、アクリル変性ポリオレフィン系樹脂を含む、上記［１］〜［６］のいずれかに記載の支持シート。
［８］前記プライマー層と反対側の基材上に、更に印刷コート層を有する、上記［１］〜［７］のいずれかに記載の支持シート。
［９］上記［１］〜［８］のいずれかに記載の支持シートのプライマー層上に、更に粘着剤層を有する、粘着シート。
［１０］前記粘着剤層が、アクリル系樹脂、ウレタン系樹脂、及びゴム系樹脂から選ばれる１種以上の粘着性樹脂を含む層である、上記［９］に記載の粘着シート。
【発明の効果】
【０００８】
本発明によれば、ロールブロッキングの発生を効果的に抑制し得る支持シートであり、かつ該支持シート上に設けられる粘着剤層との層間密着性に優れる支持シートを提供することができる。
【図面の簡単な説明】
【０００９】
【図１】本発明の一態様である支持シートの断面図である。
【図２】本発明の一態様である粘着シートの断面図である。
【発明を実施するための形態】
【００１０】
〔支持シートの構成〕
本発明の支持シートは、基材上にプライマー層を有するものであれば、その構成は特に制限されない。プライマー層は基材及び粘着剤層との間の層間密着性を向上させる目的で設けられる層である。また、本発明の支持シートが有するプライマー層は、耐ブロッキング性に優れるため、当該支持シートのロールブロッキングを効果的に抑制するという役割も担う。
そのため、本発明の一態様である支持シートは、基材とプライマー層との間には他の層を有さず、少なくとも、基材とプライマー層がこの順で直接積層した構成を有することが好ましい。
また、本発明の一態様である支持シートにおいて、金属膜を有する基材を用いる場合、この基材の金属膜上に、プライマー層が積層した構成を有することが好ましい。なお、本明細書中の記載において「金属膜を有する基材」とは「基材」の一種に含まれる。
また、本発明の一態様である支持シートにおいて、プライマー層側と反対側の基材上に印刷コート層を設けてもよい。
このような構成を有する支持シートにおいても、当該支持シートは、プライマー層とプライマー層を設けていない基材表面、プライマー層とプライマー層を設けていない印刷コート層表面との間の耐ブロッキング性に優れ、その結果、ロールブロッキングを効果的に抑制することができる。
【００１１】
例えば、図１は、本発明の一態様である支持シートの断面図である。
本発明の一態様である支持シートは、図１（ａ）に示すような、基材１１の一方の面上にプライマー層１２を設けた支持シート１ａや、図１（ｂ）に示すような、基材１１上に、更に印刷コート層１３を設けた支持シート１ｂ等が挙げられる。
なお、本発明の一態様である支持シートにおいては、上述の基材１１、プライマー層１２、及び印刷コート層１３には該当しない他の層を設けてもよい。
以下、本発明の支持シートを構成する各層について説明する。
【００１２】
＜プライマー層＞
本発明の支持シートが有するプライマー層は、樹脂成分及び平均粒径が３０〜１，０００ｎｍのフィラーを含むプライマー層形成用組成物から形成された層であり、該フィラーの含有量が、該プライマー層形成用組成物中の樹脂成分１００質量部に対して、２〜５０質量部であるプライマー層である。
本発明の一態様において、プライマー層の厚さとしては、本発明の一態様である支持シートを用いた粘着シートにおけるプライマー層と粘着剤層との層間密着性を良好とし、ロールブロッキングを抑制し得る粘着シートとする観点から、好ましくは１０ｎｍ以上、より好ましくは２０ｎｍ以上、更に好ましくは３０ｎｍ以上、より更に好ましくは５０ｎｍ以上であり、そして、好ましくは２，０００ｎｍ以下、より好ましくは１，０００ｎｍ以下、更に好ましくは５００ｎｍ以下、より更に好ましくは２００ｎｍ以下である。
なお、当該プライマー層の厚さは、具体的には、後述する実施例に記載した方法に基づいて測定、算出される値である。
【００１３】
（フィラー）
プライマー層の形成材料であるプライマー層形成用組成物に含まれる前記フィラーは、本発明の効果を損なわない範囲であれば特に制限されず、無機フィラー又は有機フィラーが挙げられ、好ましくは無機フィラーである。
該無機フィラーとしては、クレー、タルク、マイカ、カオリン、ゼオライト、ケイ酸カルシウム、モンモリロナイト、ベントナイト等のケイ酸塩；シリカ、珪藻土、バリウムフェライト、酸化バリウム、軽石等の酸化物；水酸化アルミニウム、水酸化マグネシウム、塩基性炭酸マグネシウム等の水酸化物；炭酸カルシウム、炭酸マグネシウム、ドロマイト、ドーソナイト等の炭酸塩；硫酸カルシウム、硫酸バリウム、亜硫酸カルシウム等の硫酸塩又は亜硫酸塩；等が挙げられる。
該有機フィラーとしては、ポリスチレン樹脂、アクリロニトリル−ブタジエン−スチレン樹脂、ポリメタクリル酸メチル樹脂、及びこれらの架橋体等が挙げられる。
これらのフィラーは単独で又は２種以上を組み合わせて用いてもよい。
これらの中でも、ロールブロッキング抑制効果の向上観点から、該フィラーがシリカ粒子を含むことが好ましい。
【００１４】
本発明で用いるフィラーの平均粒径は、３０〜１，０００ｎｍである。平均粒径が３０ｎｍ未満であると、ロールブロッキングが起こり易くなる。また、平均粒径が１，０００ｎｍを超えると、プライマー層からのフィラーの脱落が起こり易くなる他、粘着剤層の層間密着性が不足するおそれがある。また、プライマー層のヘーズ値が上昇し外観に影響するおそれがある。
ロールブロッキングを抑制する観点から、該フィラーの平均粒径は、好ましくは４０ｎｍ以上、より好ましくは５０ｎｍ以上、更に好ましくは６０ｎｍ以上、より更に好ましくは７０ｎｍ以上である。そして、プライマー層からのフィラーの脱落を抑制する観点から、好ましくは５００ｎｍ以下、より好ましくは３００ｎｍ以下、更に好ましくは２００ｎｍ以下、より更に好ましくは１５０ｎｍ以下である。
なお、当該平均粒径は、具体的には、後述する実施例に記載した方法に基づいて測定、算出される値である。
本発明で用いるプライマー層形成用組成物中の上述のフィラーの含有量（固形分）は、該プライマー層形成用組成物中の樹脂成分（固形分）１００質量部に対して、２〜５０質量部であるプライマー層である。該フィラーの含有量が２質量部未満の場合、ロールブロッキングが起こり易くなる。また、該フィラーの含有量が５０質量部を越えると、粘着剤層との層間密着性に劣る。このような観点から、好ましくは２〜４０質量部、より好ましくは３〜３０質量部、更に好ましくは７〜２０質量部である。
【００１５】
また、上記フィラーの平均粒径が５０ｎｍ以下である場合、良好な耐ロールブロッキング性及び粘着剤層との良好な層間密着性を得る観点から、該フィラーの含有量は好ましくは３〜２０質量部、より好ましくは５〜１５質量部、更に好ましくは８〜１２質量部である。
また、上記フィラーの平均粒径が５０ｎｍを超える場合、良好な耐ロールブロッキング性及び粘着剤層との良好な層間密着性を得る観点から、該フィラーの含有量は好ましくは３〜３０質量部、より好ましくは４〜２５質量部、更に好ましくは８〜２０質量部である。
ロールブロッキングを効果的に抑制する観点から、該フィラーの平均粒径（ｎｍ）と前記プライマー層の厚さ（ｎｍ）との比率〔フィラーの平均粒径／プライマー層の厚さ〕としては、好ましくは１／１０〜１０／１、より好ましくは１／６〜６／１、更に好ましくは１／４〜４／１であり、より更に好ましくは１／３〜３／１である。
【００１６】
（樹脂成分）
プライマー層の形成材料であるプライマー層形成用組成物に含まれる前記樹脂成分は、本発明の効果を損なわない範囲であれば特に制限されず、プライマー層形成用に用いられる公知の樹脂が、後述するプライマー層の上に設けられる粘着剤層を形成するための粘着性樹脂等に応じて用いることができる。例えば、熱可塑性樹脂としては、アクリル樹脂、アクリル変性ポリオレフィン系樹脂、塩素化ポリオレフィン樹脂、塩化ビニル−酢酸ビニル共重合体、熱可塑性ウレタン樹脂、熱可塑性ポリエステル樹脂、ポリアミド樹脂、又はゴム系樹脂等が挙げられる。また、熱硬化性樹脂としては、ウレタン樹脂、エポキシ樹脂等が挙げられる。また、これらの樹脂を単独で又は２種以上を組み合わせて用いてもよい。
これらの中でも、粘着剤層との層間密着性に優れる観点から、該樹脂成分が、アクリル変性ポリオレフィン系樹脂を含むことが好ましい。
【００１７】
〔アクリル変性ポリオレフィン系樹脂〕
アクリル変性ポリオレフィン系樹脂としては、好ましくは、主鎖であるポリオレフィンに対して、炭素数１〜２０のアルキル基を有するアルキル（メタ）アクリレート由来の構成単位を側鎖として有するグラフト共重合体である。
該主鎖であるポリオレフィンとしては、例えば、ポリエチレン、ポリプロピレン、ポリブテン等が挙げられる。
該アルキル基の炭素数としては、粘着剤層との密着力を向上させる観点から、好ましくは１〜１０である。また、該アルキル基は、直鎖及び分岐鎖のいずれであってもよい。
該炭素数１〜２０のアルキル基を有するアルキル（メタ）アクリレートとしては、例えば、メチル（メタ）アクリレート、エチル（メタ）アクリレート、プロピル（メタ）アクリレート、イソプロピル（メタ）アクリレート、ｎ−ブチル（メタ）アクリレート、イソブチル（メタ）アクリレート等のブチル（メタ）アクリレート、ペンチル（メタ）アクリレート、ヘキシル（メタ）アクリレート、２−エチルヘキシル（メタ）アクリレート、イソオクチル（メタ）アクリレート、ラウリル（メタ）アクリレート、ステアリル（メタ）アクリレート等が挙げられる。また、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート等のヒドロキシアルキル（メタ）アクリレート類が挙げられる。
【００１８】
該炭素数１〜２０のアルキル基を有するアルキル（メタ）アクリレート由来の構成単位を側鎖は、これらを単独で又は２種以上用いて得られる側鎖であってもよく、また、該アクリル変性ポリオレフィン系樹脂は、これらを単独で又は２種以上で用いて得られるグラフト共重合体であってもよい。
本発明で用いるプライマー層形成用組成物中の上述の樹脂成分（固形分）の含有量は、プライマー層形成用組成物（固形分）の全量（１００質量％）に対して、好ましくは６７〜９８質量％、より好ましくは７１〜９８質量％、更に好ましくは７７〜９７質量％、より更に好ましくは８３〜９３質量％である。
また、本発明で用いるプライマー層形成用組成物中の上述の樹脂成分及びフィラーの含有量は、プライマー層形成用組成物（固形分）の全量（１００質量％）に対して、好ましくは７０〜１００質量％、より好ましくは８０〜１００質量％、更に好ましくは９０〜１００質量％、より更に好ましくは９５〜１００質量％である。
【００１９】
（汎用添加剤）
本発明で用いるプライマー層形成用組成物は、本発明の効果を損なわない範囲において、上述の樹脂成分及びフィラー以外に、汎用添加剤を含有していてもよい。
汎用添加剤としては、支持シートの用途に応じて適宜選択でき、例えば、上記フィラー以外の顔料、着色剤、金属粉末、導電材、制震材、可塑剤、溶剤、界面活性剤、分散剤、凍結溶融安定剤、中和剤、増粘剤、濡れ剤、消泡剤、滑り剤、防錆剤、帯電防止剤、架橋剤、粘着付与樹脂、防腐剤、酸化防止剤、紫外線吸収剤等が挙げられる。
これらの汎用添加剤は、単独で又は２種以上を組み合わせて用いてもよい。
【００２０】
＜基材＞
本発明で用いる基材としては、例えば、樹脂フィルム、紙基材、紙基材を樹脂でラミネートしたラミネート紙等が挙げられ、当該支持シートの用途に応じて適宜選択することができる。
樹脂フィルムを構成する樹脂としては、例えば、ポリエチレン、ポリプロピレン等のポリオレフィン樹脂；ポリエチレンテレフタレート、ポリブチレンテレフタレート、ポリエチレンナフタレート等のポリエステル樹脂；ポリウレタン、アクリル変性ポリウレタン等のウレタン樹脂；ポリ塩化ビニル、ポリ塩化ビニリデン、ポリビニルアルコール、エチレン−酢酸ビニル共重合体、エチレン−ビニルアルコール共重合体等のビニル系樹脂；ポリスチレン樹脂；アクリロニトリル−ブタジエン−スチレン（ＡＢＳ）樹脂；三酢酸セルロース樹脂；ポリカーボネート樹脂；アセテート樹脂；ポリイミド樹脂等が挙げられる。
上記基材として用いる樹脂フィルムは、これらの樹脂を単独で又は２種以上を併用してもよい。
【００２１】
なお、本発明の一態様で基材として用いる樹脂フィルムには、上記樹脂の他に、更に、紫外線吸収剤、光安定剤、酸化防止剤、帯電防止剤、スリップ剤、アンチブロッキング剤、着色剤等が含有されていてもよい。
また、基材として樹脂フィルムを用いる場合、当該樹脂フィルムは、複数の樹脂フィルムを積層した積層体としてもよく、また、発泡体であってもよい。
紙基材を構成する紙としては、例えば、薄葉紙、中質紙、上質紙、含浸紙、コート紙、アート紙、硫酸紙、グラシン紙等が挙げられる。
ラミネート紙としては、上記の紙基材を、ポリエチレン等の熱可塑性樹脂でラミネートしたラミネート紙等が挙げられる。
【００２２】
また、基材として樹脂フィルムやラミネート紙を用いる場合、基材とプライマー層との間の層間密着性をより向上させる観点から、樹脂フィルム又はラミネート紙の表面に対して、酸化法や凹凸化法等の表面処理を施してもよい。
酸化法としては、特に制限されず、例えば、コロナ放電処理法、プラズマ処理法、クロム酸酸化（湿式）、火炎処理、熱風処理、オゾン・紫外線照射処理等が挙げられる。
また、凹凸化法としては、特に制限されず、例えば、サンドブラスト法、溶剤処理法等が挙げられる。
これらの表面処理は、基材の種類に応じて適宜選定されるが、基材とプライマー層との間の層間密着性をより向上させる観点、及び操作性の観点から、コロナ放電処理法が好ましい。
【００２３】
本発明で用いる基材としては、樹脂フィルムが好ましく、ポリオレフィン樹脂又はポリエステル樹脂を含む樹脂フィルムがより好ましい。
また、本発明で用いる基材としては、金属膜を有する基材を用いてもよい。該金属膜を有する基材としては、好ましくは、金属及び金属酸化物から選ばれる１種以上を含む金属膜を有する樹脂フィルムを用いることができる。
本発明の支持シートは、上述のプライマー層を有するため、金属膜を有する基材を用いた場合でも、金属膜を有する基材と当該プライマー層との間の層間密着性を良好とすることができる。
金属膜の厚さとしては、支持シートの用途に応じて適宜設定されるが、通常１〜３００ｎｍである。
【００２４】
金属膜に含まれる金属としては、例えば、アルミニウム、亜鉛、錫、銅、ニッケル、クロム、銀、金、鉄、ビスマス、チタン、インジウム、パラジウム、バナジウム、タングステン、マンガン、タンタル、コバルト等が挙げられる。
また、金属膜に含まれる金属酸化物としては、例えば、酸化アルミニウム、酸化インジウム、酸化錫、酸化チタン、酸化珪素、酸化アンチモン、酸化ビスマス、酸化亜鉛等が挙げられる。
本発明の一態様において、多様な用途に使用でき、コスト面及び環境面に優れているとの観点から、当該金属膜は、アルミニウムを含むことが好ましい。
なお、当該金属膜は、単一の金属膜であってもよく、複数の金属膜が積層した積層膜であってもよい。
【００２５】
樹脂フィルム上に金属膜を形成する方法としては、例えば、真空蒸着法、電子ビーム真空蒸着法、ＰＶＤ法、スパッタリング法、イオンプレーティング法、熱ＣＶＤ法、プラズマＣＶＤ法、光ＣＶＤ法、電気メッキ法、無電解メッキ法等が挙げられる。
なお、樹脂フィルムと金属膜との密着性を向上させるために、樹脂フィルムの表面に対して、上述の酸化法や凹凸化法等の表面処理を施してもよい。
また、金属膜を有する樹脂フィルムの作製方法としては、予め用意した金属膜上に、樹脂フィルムを構成する樹脂の溶液又は溶融した樹脂を、コーティング法、射出成型法、ドライラミネート法、ウェットラミネート法、押出ラミネート法等により塗布して、樹脂フィルムを形成する方法であってもよい。
なお、金属酸化物を含む金属膜は、金属酸化物自体を用いる他に、金属を含む金属膜の表面に酸化皮膜が形成されたものも用いることもできる。酸化皮膜は金属層の表面に自然に形成されたものでもよいし、電気化学的処理等により人工的に形成されたものでもよい。
【００２６】
本発明で用いる基材の厚さは、粘着シートの用途に応じて適宜設定されるが、取扱性及び経済性の観点から、好ましくは５〜２５０μｍ、より好ましくは１５〜２００μｍ、更に好ましくは２５〜１５０μｍである。
なお、基材が金属膜を有する基材の場合、上記の厚みは、金属膜の厚さも加えたものである。
【００２７】
＜印刷コート層＞
本発明の一態様である支持シートは、前記プライマー層側と反対側の前記基材上に、更に印刷コート層を有していてもよい。
該印刷コート層を構成する材料としては、前記基材との密着性がよく、かつ印刷インキの密着性が良好な印刷コート層を形成しうるものであればよく、特に制限されず、様々なものを用いることができる。このような材料としては、例えば、アクリル系樹脂，スチレン系樹脂，ポリエステルウレタン系樹脂，ポリエステル系樹脂，ポリウレタン系樹脂，ポリオール系樹脂，ポリビニルアルコール，ポリビニルピロリドン，セルロース誘導体，アセテート誘導体，ポリ塩化ビニル系樹脂，ポリイミド系樹脂，ラテックス樹脂等の重合体が挙げられる。また、添加剤として、顔料、着色剤、金属粉末、導電材、制震材、可塑剤、溶剤、界面活性剤、分散剤、凍結溶融安定剤、中和剤、増粘剤、濡れ剤、消泡剤、滑り剤、防錆剤、帯電防止剤、架橋剤、粘着付与樹脂、防腐剤、酸化防止剤、紫外線吸収剤等を含有していてもよい。
また、これらの印刷コート層形成材料は、前記基材を構成する材料の種類に応じて適宜選択することができる。これらの中では、ポリエステルウレタン樹脂が好ましい。該ポリエステルウレタン樹脂は、適宜、架橋剤や架橋促進剤を使用して重合されていてもよい。
なお、本発明の一態様である支持シートが透明性を要求される場合には、該印刷コート層も透明性を有することが望ましい。また、該印刷コート層の厚さは、好ましくは１０〜６００ｎｍ、より好ましくは３０〜２００ｎｍである。
【００２８】
〔支持シートの製造方法〕
本発明の支持シートの製造方法としては、特に制限されない。
例えば、図１（ａ）の支持シート１ａは、基材１１上に、上述のプライマー層形成用組成物を公知の塗布方法にて塗布し、乾燥して、プライマー層１２を形成することで製造することができる。
また、上記の方法にて製造した図１（ａ）の支持シート１ａの基材１１上に、印刷コート層１３を形成することで、図１（ｂ）の支持シート１ｂを製造することができる。
図１（ｂ）の支持シート１ｂは、又は予め基材１１上に印刷コート層１３を形成しておき、該印刷コート層１３とは反対側の基材上に、上述した方法と同様の方法にてプライマー層１２を形成することによっても製造することができる。
【００２９】
プライマー層形成用組成物は、塗布性を良好とし、作業効率を向上させる観点から、溶媒を加えて溶液の形態として、基材上に塗布されることが好ましい。
当該溶媒としては、特に制限されないが、プライマー層形成用組成物は上記の樹脂成分及びフィラーを含むため、有機溶媒が好ましい。
当該有機溶媒としては、例えば、メタノール、エタノール、プロパノール、ブタノール、イソプロピルアルコール、メチルエチルケトン、メチルイソブチルケトン、酢酸エチル、トルエン、ジメチルアセトアミド、エチレングリコール、エチレングリコール、エチレングリコールモノｎ−プロピルエーテル、プロピレングリコールモノメチルエーテル、プロピレングリコールモノメチルエーテルアセテート等が挙げられる。
【００３０】
また、印刷コート層についても、塗布性を良好とし、作業効率を向上させる観点から、溶媒を加えて溶液の形態として、基材上に塗布することが好ましい。
当該溶媒としては、特に制限されず、上述した印刷コート層を形成し得る材料の種類により適宜選択される。
プライマー層形成用組成物、及び印刷コート層を形成し得る材料の塗布方法としては、例えば、スピンコート法、スプレーコート法、バーコート法、ナイフコート法、エアナイフコート法、ロールナイフコート法、ロールコート法、ブレードコート法、ダイコート法、グラビアコート法、リップコート法、カーテンコート法等が挙げられる。
塗布後に形成した塗膜の乾燥温度及び乾燥時間については、特に制限されず、適宜設定することができる。
【００３１】
［粘着シート］
本発明の一態様である粘着シートは、上記支持シートの前記プライマー層上に、更に粘着剤層を有する。
例えば、図２は、本発明の一態様である粘着シートの断面図である。
本発明の一態様である粘着シートは、図２（ｃ）に示すような、基材１１の一方の面上にプライマー層１２を設け、更に、プライマー層１２上に粘着剤層１４を設けた粘着シート２ａや、図２（ｄ）に示すような、粘着剤層１４上に、更に剥離材１５を設けた粘着シート２ｂ等が挙げられる。
なお、本発明の一態様である粘着シートにおいては、上述の基材１１、プライマー層１２、粘着剤層１４、及び剥離材１５には該当しない他の層を設けてもよい。
以下、本発明の粘着シートを構成する各層について説明する。
【００３２】
＜粘着剤層＞
前記粘着剤層を構成する粘着剤としては、該粘着シートの用途に応じて適宜選択することができる。
具体的な粘着剤としては、例えば、アクリル系粘着剤、ウレタン系粘着剤、ゴム系粘着剤、シリコーン系粘着剤、ポリエステル系粘着剤、エチレン・酢酸ビニル共重合体（ＥＶＡ）系粘着剤、紫外線硬化型粘着剤等が挙げられる。
これらの粘着剤は、単独で又は２種以上を組み合わせて用いてもよい。
本発明の一態様において、これらの粘着剤の中でも、取扱性の観点から、アクリル系粘着剤、ウレタン系粘着剤、及びゴム系粘着剤から選ばれる１種以上が好ましい。
なお、当該粘着剤層を構成する粘着剤は、エマルション型粘着剤、溶剤型粘着剤、無溶剤型粘着剤のいずれであってもよい。
当該粘着剤層の厚さは、特に制限されないが、好ましくは１〜１００μｍ、より好ましくは５〜８０μｍ、更に好ましくは１０〜５０μｍである。
【００３３】
＜剥離材＞
本発明の一態様である粘着シートは、更に粘着剤層上に剥離材を有していてもよい。該剥離材としては、両面剥離処理をされた剥離シートや、片面剥離処理された剥離シート等が用いられ、剥離材用基材の表面上に剥離剤を塗布したもの等が挙げられる。
当該剥離材用基材としては、例えば、本発明の粘着シートが有する基材として使用し得る、樹脂フィルム、紙基材、ラミネート紙等が挙げられる。
当該剥離剤としては、例えば、オレフィン系樹脂、イソプレン系樹脂、ブタジエン系樹脂等のゴム系エラストマー、シリコーン系樹脂、長鎖アルキル系樹脂、アルキド系樹脂、フッ素系樹脂等が挙げられる。
当該剥離材の厚さは、特に制限ないが、好ましくは１０〜２００μｍ、より好ましくは２５〜１５０μｍである。
【００３４】
〔粘着シートの製造方法〕
本発明の粘着シートの製造方法としては、特に制限されない。
例えば、図２（ｃ）の粘着シート２ａは、基材１１上に、上述のプライマー層形成用組成物を公知の塗布方法にて塗布し、乾燥して、プライマー層１２を形成した後、更に、当該プライマー層１２上に、上述の粘着剤を同様の塗布方法にて塗布し、乾燥して、粘着剤層１４を形成することで製造することができる。
また、上記の方法にて製造した図２（ｃ）の粘着シート２ａの粘着剤層１４上に、剥離材１５を積層することで、図２（ｄ）の粘着シート２ｂを製造することができる。
また、図２（ｄ）の粘着シート２ｂは、剥離材１５上に上記の方法で形成した粘着剤層１４と、基材１１上に上記の方法で形成したプライマー層１２とを貼り合わせることによっても製造することができる。
【００３５】
プライマー層形成用組成物は、塗布性を良好とし、作業効率を向上させる観点から、溶媒を加えて溶液の形態として、基材上に塗布することが好ましい。
また、粘着剤についても、塗布性を良好とし、作業効率を向上させる観点から、溶媒を加えて溶液の形態として、基材又は剥離材上に塗布することが好ましい。
当該溶媒としては、粘着剤を溶解し得るものであればよく、プライマー層形成用組成物で上述した溶媒が挙げられる。
塗布方法としては、特に制限されないが、例えば、支持シートの製造方法で上述した方法が挙げられる。塗布後に形成した塗膜の乾燥温度及び乾燥時間については、特に制限されず、適宜設定することができる。
【実施例】
【００３６】
本発明について、以下の実施例により具体的に説明するが、本発明は以下の実施例に限定されるものではない。
なお、以下の各種物性値は、下記の方法により測定した値である。
【００３７】
（１）フィラーの平均粒径
ＪＩＳ  Ｚ８８３０（ＩＳＯ９２７７）に準拠し、ＢＥＴ法により得られた比表面積から以下の式にて算出した。
平均粒径（ｎｍ）＝（６×１０７）／〔密度（ｇ／ｃｍ３）×比表面積（ｃｍ２／ｇ）〕
（２）各層の厚さ
印刷コート層及びプライマー層の厚さは分光エリプソメーター（Ｊ．Ａ．Ｗｏｏｌｌａｍ社製、Ｍ−２０００）にて測定した。
【００３８】
なお、本実施例及び比較例で用いた各フィラーは以下のとおりである。
・「ＭＥＫ−ＳＴ−Ｌ」（商品名、有機溶媒分散シリカゾル、ＳｉＯ２（固形分）：３０質量％、平均粒径：４５ｎｍ、有機溶媒：メチルエチルケトン７０質量％、日産化学工業社製）
・「ＭＥＫ−ＳＴ−ＺＬ」（商品名、有機溶媒分散シリカゾル、ＳｉＯ２（固形分）：３０質量％、平均粒径：８５ｎｍ、有機溶媒：メチルエチルケトン７０質量％、日産化学工業社製）
・「ＭＥＫ−ＳＴ」（商品名、有機溶媒分散シリカゾル、ＳｉＯ２（固形分）：３０質量％、平均粒径：１３ｎｍ、有機溶媒：メチルエチルケトン７０質量％、日産化学工業社製）
・「ＡＥＲＯＤＩＳＰ１０３０」（商品名（「ＡＥＲＯＤＩＳＰ」は登録商標）、フュームドシリカ分散液、疎水性フュームドシリカ（固形分）：３０質量％、平均粒径：１２ｎｍ、有機溶媒：プロピレングリコールモノメチルエーテルアセテート、ＥＶＯＮＩＫ社製）
・テクポリマーＭＢＸ−２Ｈ（商品名、架橋ポリメタクリル酸メチルのフィラー(固形分)：１００質量％、平均粒径：２，０００ｎｍ、積水化成品工業社製）
【００３９】
［実施例１］
＜印刷コート層形成材料の調製＞
重合体として、ウレタン変性ポリエステル樹脂（商品名：「バイロンＵＲ１７００」、固形分：３０質量％、東洋紡社製）７０質量部、ウレタン変性ポリエステル樹脂（商品名：「バイロンＵＲ８７００」、固形分：３０質量％、東洋紡社製）３０質量部、架橋剤として、ヘキサメチレンジイソシアネートのトリメチロールプロパンアダクト体（商品名「コロネートＨＬ」、固形分：７５質量％、東ソー社製）３質量部、架橋促進剤としてビスマス系架橋促進剤（商品名：「プキャット２５」、固形分：７６質量％、日本化学産業社製）０．０５質量部、溶媒としてトルエン９００質量部、メチルエチルケトン９００質量部、シクロヘキサノン９０質量部を混合して印刷コート層形成材料を得た。
＜プライマー層形成用組成物の調製＞
アクリル変性ポリオレフィン系樹脂（商品名：「アウローレン２０ＳＳ」、固形分：１５質量％、マレイン酸変性ポリオレフィン樹脂日本製紙社製）の固形分１００質量部に対して、フィラーとしてシリカゾル（商品名「ＭＥＫ−ＳＴ−Ｌ」）を固形分換算で５．０質量部となるように添加し、更に、溶媒としてトルエン３００質量部と混合し、プライマー層形成用組成物を調製した。
【００４０】
＜支持シートの作製＞
基材として、２軸延伸ポリプロピレンフィルム（商品名：「アルファンＰ」、厚さ：５０μｍ、王子エフテックス社製）を用いた。
当該基材の面上に、ワイヤーバーを用いて上記印刷コート層形成材料を塗布し、塗布膜を形成し、７０℃で１分間乾燥させ、厚さ１００ｎｍの印刷用コート層を設けた。更に、基材のもう一方の面にプライマー層形成用組成物を塗布し、塗布膜を形成し、当該塗布膜を、７０℃で１分間乾燥させ、厚さ１００ｎｍのプライマー層を形成して、支持シートを作製した。
【００４１】
＜粘着シートの作成＞
作成した支持シートのプライマー層面にナイフコーターにより、アクリル系エマルション型粘着剤（商品名「オリバインＢＰＷ５０１２」、トーヨーケム社製）を塗布して塗布膜を形成し、１００℃で１分間乾燥させ、厚さ２０μｍの粘着剤層を形成し、粘着シートを作製した。
【００４２】
［実施例２〜６及び比較例１〜６］
プライマー層形成用組成物に用いるフィラーとして、下記表１に記載のフィラーを用いて、表１に記載の添加量としたこと以外は、実施例１と同様にして、支持シート及び粘着シートを作製した。
【００４３】
［実施例７］
基材として、アルミニウム（Ａｌ）が蒸着されたＡｌ膜付きポリエチレンテレフタレート（ＰＥＴ）フィルム（商品名「メタルミーＳ＃５０」、東レフィルム加工社製、厚さ：５０μｍ）を用い、印刷コート層を設けなかった以外は、実施例２と同様にして、支持シート及び粘着シートを作製した。
【００４４】
［比較例７］
プライマー層形成用組成物の調製でフィラーを添加しなかった点以外は、実施例１と同様にして、支持シート及び粘着シートを作製した。
【００４５】
実施例及び比較例で作製した支持シートについて、耐ロールブロッキング性を評価した。
また、実施例及び比較例で作製した粘着シートについて耐久試験後の「層間密着性（再剥離性）」及び「粘着剤層のはみ出しの有無」を評価した。
得られた結果を下記表１に示す。
（耐ロールブロッキング性）
実施例及び比較例で作製した支持シートをロール状に巻き取り（長さ：１００ｍ）、４０℃、８０％ＲＨ（相対湿度）環境下で、７日間静置した。当該保管後のロールを、速度１０ｍ／ｍｉｎで１０分間繰り出し、以下の基準により、支持シートの耐ロールブロッキング性を評価した。
・５：繰り出し時に、無音であり、プライマー層側表面に変化がなかった。
・４：繰り出し時に、僅かに音が発生するが、プライマー層側表面に変化がなかった。
・３：繰り出し時に、音が発生し、プライマー層側表面がマット調（細かい凹凸が発生）に変化した。
・２：繰り出し時に、大きな音が発生し、プライマー層側表面が荒れた面（毛羽立ったような表面）に変化した。
・１：プライマー層が反対面に貼り付き、繰り出しができなかった。
【００４６】
（耐久試験）
実施例及び比較例で作製した粘着シートを、４０℃、８０％ＲＨ（相対湿度）環境下で７日間静置した。
〔層間密着性（再剥離性）〕
上記耐久試験前後の粘着シートをそれぞれ２３℃、５０％ＲＨ（相対湿度）環境下で３０ｍｍ×５０ｍｍにカットし、試験片（Ｉ）を作製した。当該試験片（Ｉ）の剥離シートを除去し、表出した粘着剤層を、下記の２種類の被着体に各々貼付した。
・ステンレス（ＳＵＳ）板
・ポリエチレンテレフタレート（ＰＥＴ）フィルム（ルミラーＴ６０Ｓ、東レ社製ＰＥＴフィルム）
各被着体に貼付した試験片（Ｉ）を、２３℃、５０％ＲＨ（相対湿度）の環境下で１日間静置した後、４０℃、８０％ＲＨ（相対湿度）の環境下、又は７０℃の環境下で１日間静置し、さらに２３℃、５０％ＲＨ（相対湿度）の環境下で１日間静置した後、被着体から当該試験片（Ｉ）を手で約３００ｍｍ／ｍｉｎの速度にて剥離した。
その上で、剥離後の試験片（Ｉ）の各層の界面破壊の状況、及び被着体上の糊残り（粘着剤層）の有無を目視で観察し、以下の基準により、粘着シートの層間密着性（再剥離性）を評価した。
・Ａ：基材とプライマー層との間、及び、プライマー層と粘着剤層との間において、界面破壊が見られない。また、被着体に糊残りは見られず、再剥離性に優れる。
・Ｂ：基材とプライマー層との間、又はプライマー層と粘着剤層との間において、若干の界面破壊が見られる。また、被着体に糊残りが一部確認されたが、いずれも、実用上問題ない程度である。
・Ｃ：プライマー層と粘着剤層との間において、界面破壊が見られ、被着体に粘着剤層の大半が残存した。
・Ｄ：基材と粘着剤層との間において、界面破壊が見られ、被着体に粘着剤層の大半が残存した。
【００４７】
〔粘着剤層のはみ出しの有無〕
上記耐久試験前後の粘着シートをそれぞれ２３℃、５０％ＲＨ（相対湿度）環境下で２５ｍｍ×１００ｍｍにカットし、試験片（II）を作製した。当該試験片（II）を１００枚重ね、ギロチン断裁機にて断裁した際の、ギロチン刃及び粘着シートの断裁面を目視観察し、以下の基準により、粘着シートの粘着剤層のはみ出しの有無を評価した。
・Ａ：粘着剤層のはみ出しが見られず、ギロチン刃及び断裁面にもベトツキが確認されなかった。
・Ｂ：若干の粘着剤層のはみ出しが見られ、ギロチン刃及び断裁面にも若干のベトツキが確認されるが、実用上問題ない程度である。
・Ｃ：粘着剤層のはみ出しが酷く、実用上問題になる程度である。
【００４８】
【表１】
0006492382.tif 000002
【００４９】
表１より、本発明の一態様である実施例１〜５及び７に記載の支持シートは耐ロールブロッキング性に優れており、実施例１〜５及び７に記載の支持シートを用いた粘着シートも耐久試験前後の双方ともに層間密着性（再剥離性）に優れ、粘着剤層のはみ出しがないことが確認された。
また、本発明の一態様である実施例６に記載の支持シートは耐ロールブロッキング性に優れており、実施例６に記載の支持シートを用いた粘着シートも耐久試験前後の双方ともに層間密着性（再剥離性）、及び粘着剤層のはみ出しが実用上問題ない程度であることが確認された。
一方で、比較例１及び３の支持シートは、フィラーの平均粒径が小さいために、耐ロールブロッキング性に劣る結果となった。また、比較例２の支持シートはフィラーの平均粒径が小さく、さらに、プライマー層中のフィラー含有量が少ないために、耐ロールブロッキング性に劣る結果となった。
また、比較例４の支持シートは、プライマー層中のフィラー含有量が少ないため、耐ロールブロッキング性に劣る結果となった。
また、比較例５の支持シートを用いた粘着シートは、プライマー層中のフィラー含有量が多いために、耐久試験前後の双方ともに層間密着性に劣り、粘着剤層のはみ出しも実用上問題になる程度に発生した。
また、比較例６の支持シートを用いた粘着シートは、フィラーの平均粒径が大きく、さらに、プライマー層中のフィラー含有量が少ないために、耐久試験前後の双方ともに層間密着性に劣り、粘着剤層のはみ出しも実用上問題になる程度に発生する結果となった。
また、比較例７の支持シートは、プライマー層中にフィラーを含まないため、耐ロールブロッキング性に劣る結果となった。
【産業上の利用可能性】
【００５０】
本発明の支持シートは、ロール状に巻回して保管した際に発生するロールブロッキングを効果的に抑制することができる。そのため、当該支持シートを用いた粘着シートを製造する際、優れた耐ロールブロッキング性を有するため、良好な繰り出しが可能となり、製造時のトラブル低減、及び得られる粘着シートの特性へのロールブロッキングによる影響も抑制し得る。
また、本発明の支持シートは、該支持シートのプライマー層上に設けられた粘着剤層との層間密着性に優れるため、該支持シートを用いた粘着シートは再剥離性に優れる。
そのため、本発明の支持シートは、例えば、装飾用ラベル、パッケージフィルム、ウィンドーフィルム、電磁波シールド用ラベル、包装、電気機器用シート等の広範囲の用途に用いられる粘着シートの支持シートとして使用することができる。
【符号の説明】
【００５１】
１ａ、１ｂ    支持シート
２ａ、２ｂ    粘着シート
１１    基材
１２    プライマー層
１３    印刷コート層
１４    粘着剤層
１５    剥離材
【図１】
0006492382.tif 000003
【図２】
0006492382.tif 000004